(57)【要約】      （修正有）【課題】高速重切削加工で硬質被覆層がすぐれた耐チッピング性を発揮する表面被覆切削工具を提供する。【解決手段】下部層は、（ａ）炭窒化チタン層と、（ｂ）クロムの含有割合が０．０１〜０．１（原子比）であるＴｉ−Ｃｒ複合炭窒化物層、上記（ａ）、（ｂ）を交互に積層したＴｉ系化合物積層で構成し、上部層は、（ｃ）ジルコニウムの含有割合が０．０１〜０．２（原子比）である酸化アルミニウムと酸化ジルコニウムの２相混合酸化物層で構成し、更に、上記（ｂ）のＴｉ−Ｃｒ複合炭窒化物層は、表面研磨面の測定範囲内に存在する結晶粒の（００１）面および（０１１）面の法線と、表面研磨面の法線とがなす傾斜角の測定結果に基づいて作成された構成原子共有格子点分布グラフにおいて、Σ３に最高ピークが存在し、かつ、Σ３のΣＮ＋１全体に占める分布割合が６０％以上であるＴｉ−Ｃｒ複合炭窒化物層で構成する。【選択図】        なし【特許請求の範囲】
【請求項１】
炭化タングステン基超硬合金または炭窒化チタン基サーメットで構成された工具基体の表面に、下部層と上部層からなる硬質被覆層を蒸着形成した表面被覆切削工具において、
上記下部層は、
（ａ）１〜５μｍの平均層厚を有する炭窒化チタン層、
（ｂ）１〜５μｍの平均層厚を有し、かつ、チタンとクロムの合量に対するクロムの含有割合（Ｃｒ／（Ｔｉ＋Ｃｒ））が、原子比で０．０１〜０．１であるチタンとクロムの複合炭窒化物層、
上記（ａ）および（ｂ）を少なくとも３層以上交互に積層し、合計平均層厚が５〜１５μｍとなるよう化学蒸着したチタン系化合物積層、
上記上部層は、
（ｃ）０．５〜５μｍの平均層厚を有し、化学蒸着した状態で酸化アルミニウムと酸化ジルコニウムの２相混合酸化物組織からなり、かつ、アルミニウムとジルコニウムの合量に対するジルコニウムの含有割合（Ｚｒ／（Ａｌ＋Ｚｒ））が、原子比で０．０１〜０．２である酸化アルミニウムと酸化ジルコニウムの２相混合酸化物層、
からなる硬質被覆層を設けたことを特徴とする硬質被覆層がすぐれた耐チッピング性を発揮する表面被覆切削工具。
【請求項２】
請求項１記載の表面被覆切削工具において、
上記チタン系化合物積層からなる下部層と、上記酸化アルミニウムと酸化ジルコニウムの２相混合酸化物層からなる上部層との間に、炭酸化チタン層、窒酸化チタン層および炭窒酸化チタン層のうちの１種または２種以上からなる合計平均層厚０．２〜１μｍの中間層を介在させたことを特徴とする請求項１記載の表面被覆切削工具。
【請求項３】
請求項１乃至２記載の表面被覆切削工具において、
上記（ｂ）のチタンとクロムの複合炭窒化物層は、電界放出型走査電子顕微鏡を用い、表面研磨面の測定範囲内に存在する結晶粒個々に電子線を照射して、前記表面研磨面の法線に対して、前記結晶粒の結晶面である（００１）面および（０１１）面の法線がなす傾斜角を測定し、この場合前記結晶粒は、格子点にチタンとクロムと炭素と窒素からなる構成原子がそれぞれ存在するＮａＣｌ型面心立方晶の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（ＮはＮａＣｌ型面心立方晶の結晶構造上２以上の偶数となる）存在する構成原子共有格子点形態をΣＮ＋１で表した場合、個々のΣＮ＋１がΣＮ＋１全体（ただし、頻度の関係で上限値を２８とする）に占める分布割合を示す構成原子共有格子点分布グラフにおいて、いずれもΣ３に最高ピークが存在し、かつ前記Σ３のΣＮ＋１全体に占める分布割合が６０％以上である構成原子共有格子点分布グラフを示すチタンとクロムの複合炭窒化物層であることを特徴とする請求項１乃至２のいずれか一項に記載の表面被覆切削工具。
【発明の詳細な説明】
【技術分野】
【０００１】
この発明は、特に鋼、ステンレス鋼および鋳鉄などのミーリング加工を、高速で、かつ、高送り、高切り込みなどの高速重切削条件で行った場合に、硬質被覆層がすぐれた耐チッピング性を発揮する表面被覆切削工具（以下、被覆工具という）に関するものである。
【背景技術】
【０００２】
従来、一般的に、炭化タングステン基（以下、ＷＣ基で示す）超硬合金または炭窒化チタン基（以下、ＴｉＣＮ基で示す）サーメットで構成された基体（以下、これらを総称して工具基体という）の表面に、ＴｉＮ層およびＴｉＣＮ層などのＴｉ化合物層を多層に積層した硬質被覆層を備えた被覆工具が知られており、また、Ｔｉ化合物層表面に、さらに、化学蒸着した状態で酸化アルミニウムと酸化ジルコニウムの２相混合酸化物組織を有する２相混合酸化物層（以下、Ａｌ２Ｏ３−ＺｒＯ２層で示す）を設けた被覆工具も知られている。
【０００３】
そして、上記２相混合酸化物層（Ａｌ２Ｏ３−ＺｒＯ２層）は、次のような条件で化学蒸着することにより形成されることが知られている。
（イ）反応ガス組成（体積％）
ＡｌＣｌ３：  １〜１０  ％、
ＺｒＣｌ４：  ０．０１〜１０  ％、
ＣＯ2  ：  １〜３０  ％、
ＨＣｌ：  １〜３０  ％、
Ｈ２Ｓ：  ０．０１〜１  ％、
Ｈ2：残り、
（ロ）反応雰囲気温度  ：  ９００〜１０５０  ℃、
（ハ）反応雰囲気圧力  ：  ４〜７０  ｋＰａ、
【０００４】
また、上記の被覆工具において、硬質被覆層の構成層は、一般に粒状結晶組織を有するが、上記ＴｉＣＮ層の強度向上を目的として、通常の化学蒸着装置にて、反応ガスとして有機炭窒化物を含む混合ガスを使用し、７００〜９５０℃の中温温度域で化学蒸着することにより縦長成長結晶組織をもつＴｉＣＮ層（以下、ｌ−ＴｉＣＮ層で示す）を形成することも知られている。
【特許文献１】特開昭５８−１５７９６４号公報
【特許文献２】特開昭５８−１５７９６５号公報
【特許文献３】特開２０００−３３４６０５号公報
【特許文献４】特開昭６３−１９０７８５号公報
【特許文献５】特開平６−８０１０号公報
【特許文献６】特開平７−３２８８０８号
【発明の開示】
【発明が解決しようとする課題】
【０００５】
近年の切削装置の高性能化はめざましく、一方で切削加工の省力化および省エネ化に対する要求は強く、これに伴い、切削加工は一段と高速化、また、高送り高切込み化の傾向にあるが、上記の従来被覆工具においては、これを鋼、ステンレス鋼および鋳鉄などの通常の加工条件でのミーリング切削に用いた場合には問題はないが、これを高速高送り高切込み加工に用いた場合、硬質被覆層のＴｉＣＮ層の高温強度が十分でないために、高速高送り高切り込みミーリング加工下における機械的・熱的な負荷に耐えることができず、早期にチッピング（微小欠け）が発生し、比較的短時間で使用寿命に至るのが現状である。
【課題を解決するための手段】
【０００６】
そこで、本発明者等は、上述のような観点から、上記の２相混合酸化物層（Ａｌ２Ｏ３−ＺｒＯ２層）が硬質被覆層の上部層を構成する被覆工具の耐チッピング性向上を図るべく、図１（ａ）に示される模式図のように、格子点にＴｉ、炭素、および窒素からなる構成原子がそれぞれ存在するＮａＣｌ型面心立方晶の結晶構造（なお、図１（ｂ）は（０１１）面で切断した状態を示す）を有し、かつ所定の高温硬さを示すＴｉＣＮ層に着目し、研究を行った結果、
（ａ）従来被覆工具の硬質被覆層を構成するＴｉＣＮ層は、例えば、通常の化学蒸着装置にて、
反応ガス組成：容量％で、ＴｉＣｌ４：２〜１０％、ＣＨ３ＣＮ：１〜５％、Ｎ2：１０〜３０％、Ｈ2：残り、
反応雰囲気温度：８００〜９３０℃、
反応雰囲気圧力：１５〜２５ｋＰａ、
の条件（通常条件という）で蒸着形成されるが、
これらの通常条件において、上記の反応ガスに、ＣｒＣｌ３を０．０２〜１容量％の割合で添加し、これ以外は同一の条件で層の蒸着形成を行うと、この結果形成されたチタン（Ｔｉ）とクロム（Ｃｒ）の複合炭窒化物層（以下、「Ｔｉ−Ｃｒ複合炭窒化物層」で示す）は、ＣｒをＴｉとの合量に占める割合で１〜１０原子％の割合で含有し、上記の従来ＴｉＣＮ層と同じＮａＣｌ型面心立方晶の結晶構造（上記図１参照）、すなわち、Ｔｉ原子の一部がＣｒ原子で置換されたＮａＣｌ型面心立方晶の結晶構造をもつものになると共に、置換含有したＣｒの作用で、高温強度が一段と向上したものになるため、切刃部にきわめて高い機械的・熱的負荷がかかる高速高送り、高切り込みミーリング切削において、前記硬質被覆層の耐チッピング性向上に寄与すること。
【０００７】
（ｂ）上記の従来被覆工具の硬質被覆層を構成するＴｉＣＮ層（以下、従来ＴｉＣＮ層という）と、上記（ａ）のＴｉ−Ｃｒ複合炭窒化物層について、
電界放出型走査電子顕微鏡を用い、図２（ａ），（ｂ）に概略説明図で例示される通り、表面研磨面の測定範囲内に存在する結晶粒個々に電子線を照射して、前記表面研磨面の法線に対して、前記結晶粒の結晶面である（００１）面および（０１１）面の法線がなす傾斜角（図２(ａ)には前記結晶面のうち（００１）面の傾斜角が０度、（０１１）面の傾斜角が４５度の場合、同（ｂ）には（００１）面の傾斜角が４５度、（０１１）面の傾斜角が０度の場合を示しているが、これらの角度を含めて前記結晶粒個々のすべての傾斜角）を測定し、この場合前記結晶粒は、上記の通り格子点に、従来ＴｉＣＮ層であればＴｉ、炭素、および窒素からなる構成原子が、さらにＴｉ−Ｃｒ複合炭窒化物層であれば、Ｔｉ、Ｃｒ、炭素および窒素からなる構成原子がそれぞれ存在するＮａＣｌ型面心立方晶の結晶構造を有し、この結果得られた測定傾斜角に基づいて、相互に隣接する結晶粒の界面で、前記構成原子のそれぞれが前記結晶相互間で１つの構成原子を共有する格子点（構成原子共有格子点）の分布を算出し、前記構成原子共有格子点間に構成原子を共有しない格子点がＮ個（ＮはＮａＣｌ型面心立方晶の結晶構造上２以上の偶数となる）存在する構成原子共有格子点形態をΣＮ＋１で表し、個々のΣＮ＋１がΣＮ＋１全体（ただし、頻度の関係でＮの上限値を２８とする）に占める分布割合を示す構成原子共有格子点分布グラフを作成した場合、前記従来ＴｉＣＮ層は、図４に例示される通り、Σ３の分布割合が３０％以下の相対的に低い構成原子共有格子点分布グラフを示すのに対して、前記Ｔｉ−Ｃｒ複合炭窒化物層は、図３に例示される通り、Σ３に最高ピークが存在し、かつ、Σ３の分布割合が６０％以上のきわめて高い構成原子共有格子点分布グラフを示し、しかも、前記Ｔｉ−Ｃｒ複合炭窒化物層のΣ３の分布割合は、層中のＣｒ含有量によって変化し、さらに、層中のＣｒ含有量は、反応ガス中のＣｒＣｌ３の配合割合によって調整できること。
【０００８】
（ｃ）上記のＴｉ−Ｃｒ複合窒化物層の形成に際して、層中のＣｒ含有割合を、Ｔｉとの合量に占める割合で１〜１０原子％とすることによって、構成原子共有格子点分布グラフでのΣ３の分布割合が６０％以上のきわめて高いものになり、この結果、Ｔｉ−Ｃｒ複合炭窒化物層は上記従来ＴｉＣＮ層と比べ、一段と高温強度が向上したものとなるのであり、したがって、層中のＣｒ含有割合が前記の範囲から低い方に外れても、あるいは高い方に外れても、構成原子共有格子点分布グラフでのΣ３の分布割合が６０％未満になってしまい、所望の高温強度向上効果が得られなくなること。
【０００９】
（ｄ）上記のＴｉ−Ｃｒ複合炭窒化物層は、従来ＴｉＣＮ層が具備する高温硬さと高温強度に加えて、上記従来ＴｉＣＮ層に比べて一段と高い高温強度を有するので、前記Ｔｉ−Ｃｒ複合炭窒化物層とＴｉＣＮ層とを積層して蒸着形成してなる被覆工具は、極めて高い機械的・熱的負荷のかかる高速高送り高切り込みミーリング加工においても、前記硬質被覆層がすぐれた耐チッピング性を示し、長期に亘ってすぐれた性能を発揮するようになること。
以上（ａ）〜（ｄ）に示される研究結果を得たのである。
【００１０】
この発明は、上記の研究結果に基づいてなされたものであって、
「（１）炭化タングステン基超硬合金または炭窒化チタン基サーメットで構成された工具基体の表面に、下部層と上部層からなる硬質被覆層を蒸着形成した表面被覆切削工具において、
上記下部層は、
（ａ）１〜５μｍの平均層厚を有する炭窒化チタン（ＴｉＣＮ）層）、
（ｂ）１〜５μｍの平均層厚を有し、かつ、チタン（Ｔｉ）とクロム（Ｃｒ）の合量に対するクロム（Ｃｒ）の含有割合（Ｃｒ／（Ｔｉ＋Ｃｒ））が、原子比で０．０１〜０．１であるチタンとクロムの複合炭窒化物（Ｔｉ−Ｃｒ複合炭窒化物）層、
上記（ａ）および（ｂ）を少なくとも３層以上交互に積層し、合計平均層厚が５〜１５μｍとなるよう化学蒸着したチタン系化合物積層、
上記上部層は、
（ｃ）０．５〜５μｍの平均層厚を有し、化学蒸着した状態で酸化アルミニウム（Ａｌ２Ｏ３）と酸化ジルコニウム（ＺｒＯ２）の２相混合酸化物組織からなり、かつ、アルミニウム（Ａｌ）とジルコニウム（Ｚｒ）の合量に対するジルコニウム（Ｚｒ）の含有割合（Ｚｒ／（Ａｌ＋Ｚｒ））が、原子比で０．０１〜０．２である酸化アルミニウム（Ａｌ２Ｏ３）と酸化ジルコニウム（ＺｒＯ２）の２相混合酸化物（Ａｌ２Ｏ３−ＺｒＯ２）層、
からなる硬質被覆層を設けたことを特徴とする硬質被覆層がすぐれた耐チッピング性を発揮する表面被覆切削工具。
（２）前記（１）記載の表面被覆切削工具において、
上記チタン系化合物積層からなる下部層と、上記酸化アルミニウム（Ａｌ２Ｏ３）と酸化ジルコニウム（ＺｒＯ２）の２相混合酸化物（Ａｌ２Ｏ３−ＺｒＯ２）層からなる上部層との間に、炭酸化チタン（ＴｉＣＯ）層、窒酸化チタン（ＴｉＮＯ）層および炭窒酸化チタン（ＴｉＣＮＯ）層のうちの１種または２種以上からなる合計平均層厚０．２〜１μｍの中間層を介在させたことを特徴とする前記（１）記載の表面被覆切削工具。
（３）前記（１）乃至（２）記載の表面被覆切削工具において、
上記（ｂ）のチタン（Ｔｉ）とクロム（Ｃｒ）の複合炭窒化物（Ｔｉ−Ｃｒ複合炭窒化物）層は、電界放出型走査電子顕微鏡を用い、表面研磨面の測定範囲内に存在する結晶粒個々に電子線を照射して、前記表面研磨面の法線に対して、前記結晶粒の結晶面である（００１）面および（０１１）面の法線がなす傾斜角を測定し、この場合前記結晶粒は、格子点にチタンとクロムと炭素と窒素からなる構成原子がそれぞれ存在するＮａＣｌ型面心立方晶の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（ＮはＮａＣｌ型面心立方晶の結晶構造上２以上の偶数となる）存在する構成原子共有格子点形態をΣＮ＋１で表した場合、個々のΣＮ＋１がΣＮ＋１全体（ただし、頻度の関係で上限値を２８とする）に占める分布割合を示す構成原子共有格子点分布グラフにおいて、いずれもΣ３に最高ピークが存在し、かつ前記Σ３のΣＮ＋１全体に占める分布割合が６０％以上である構成原子共有格子点分布グラフを示すチタンとクロムの複合炭窒化物層であることを特徴とする前記（１）乃至（２）のいずれかに記載の表面被覆切削工具。」
に特徴を有するものである。
【００１１】
つぎに、この発明の被覆工具の硬質被覆層の構成層について、上記の通りに限定した理由を説明する。
（ａ）炭窒化チタン（ＴｉＣＮ）層
ＴｉＣＮ層は、それ自体で所定の高温硬さを有し、切削加工時の摩耗に対して耐摩耗性を示すが、その平均層厚が１μｍ未満では、十分な耐摩耗性を発揮することができず、また、その平均層厚が５μｍ以上の場合は、隣接するＴｉ−Ｃｒ複合炭窒化物層との十分な付着強度を確保することができずチッピング発生の原因となるため、その平均層厚を１〜５μｍとした。
なお、ＴｉＣＮ層としては、例えば、特開平６−８０１０号公報、特開平７−３２８８０８号公報に示されるように、層の高温強度向上を目的として、通常の化学蒸着装置にて、反応ガスとして有機炭窒化物を含む混合ガスを使用して、７００〜９５０℃の中温度領域で化学蒸着することにより形成した縦長成長結晶組織を有するＴｉＣＮ層（以下、「ｌ−ＴｉＣＮ層」で示す）も知られているが、この発明でいうＴｉＣＮ層には、上記ｌ−ＴｉＣＮ層も当然に含まれる。
【００１２】
（ｂ）Ｔｉ−Ｃｒ複合炭窒化物層
Ｔｉ−Ｃｒ複合炭窒化物層は、すぐれた高温硬さおよびすぐれた高温強度を有するが、この特性は、反応ガスにＣｒＣｌ３を０．０２〜１容量％の割合で添加して化学蒸着し、蒸着形成された層中のＣｒ含有割合をＴｉとの合量に占める割合で１〜１０原子％とした結果として、構成原子共有格子点分布グラフにおけるΣ３の分布割合が６０％以上となることにより得られるものであって、一方、Σ３の分布割合が６０％未満では、高温強度の向上効果が少なく、高速高送り高切り込みミーリング加工において、硬質被覆層にチッピングが発生することは避けられず、すぐれた耐摩耗性を発揮することはできないことから、ＴｉとＣｒの合量に対するＣｒの含有割合（Ｃｒ／（Ｔｉ＋Ｃｒ））を０．０１〜０．１（但し,原子比）と定め、また、Σ３の分布割合を６０％以上と定めた。  
また、Ｔｉ−Ｃｒ複合炭窒化物層の平均層厚は、１μｍ未満ではすぐれた高温特性を発揮することができず、一方、平均層厚が５μｍを超えると、隣接するＴｉＣＮ層との十分な付着強度を確保することができなくなることから、その平均層厚を１〜５μｍと定めた。
【００１３】
（ｃ）Ｔｉ系化合物積層
上記ＴｉＣＮ層と上記Ｔｉ−Ｃｒ複合炭窒化物層を、少なくとも３層以上交互に積層し、合計平均層厚が５〜１５μｍとなるように化学蒸着でＴｉ系化合物積層を形成するが、Ｔｉ系化合物積層の合計平均層厚が５μｍ未満では、高速高送り高切り込みミーリング加工において十分な耐摩耗性を発揮することができず、一方、合計平均層厚が１５μｍを超えると、チッピングや異常摩耗が発生し易くなるため、Ｔｉ系化合物積層の合計平均層厚を５〜１５μｍと定めた。
【００１４】
（ｄ）２相混合酸化物層（Ａｌ２Ｏ３−ＺｒＯ２層）
酸化アルミニウムと酸化ジルコニウムの２相混合酸化物層（Ａｌ２Ｏ３−ＺｒＯ２層）からなる上部層は、そのＡｌ成分によって、すぐれた高温硬さと耐熱性を、また、そのＺｒ成分によって、すぐれた高温強度を備え、被覆工具の耐チッピング性、耐摩耗性向上に寄与するが、２相混合酸化物層（Ａｌ２Ｏ３−ＺｒＯ２層）における酸化ジルコニウムの含有割合は、Ｚｒの含有割合に換算して、層中に含有するＡｌとＺｒの合量に占める割合（＝Ｚｒ／（Ａｌ＋Ｚｒ））で、０．０１〜０．２(但し、原子比）の範囲内のものとする。Ａｌ２Ｏ３−ＺｒＯ２層における酸化ジルコニウムの含有割合を示すこの値が０．０１未満であると、上部層の高温強度の向上の効果が少なく、一方、この値が０．２を超えると、上部層における酸化アルミニウム量の相対的な減少により高温硬さ、耐熱性の低下が生じ、その結果として耐摩耗性劣化の傾向がみられるので、２相混合酸化物層（Ａｌ２Ｏ３−ＺｒＯ２層）における酸化ジルコニウムの含有割合（原子比で換算したＺｒ／（Ａｌ＋Ｚｒ）の値）を、上記のとおり、０．０１〜０．２の範囲内の値とする。
また、その平均層厚が０．５μｍ未満では、所望のすぐれた切削性能を長期に亘って発揮させることができず、一方その平均層厚が５μｍを越えて厚くなりすぎると、チッピングが発生し易くなることから、その平均層厚を０．５〜５μｍと定めた。
【００１５】
（ｅ）中間層
炭酸化チタン（ＴｉＣＯ）層、窒酸化チタン（ＴｉＮＯ）層および炭窒酸化チタン（ＴｉＣＮＯ）層のうちの１種または２種以上からなる合計平均層厚０．２〜１μｍの中間層を、ＴｉＣＮ層およびＴｉ−Ｃｒ複合炭窒化物層からなる上記Ｔｉ系化合物積層と、上記２相混合酸化物層（Ａｌ２Ｏ３−ＺｒＯ２層）との間に介在形成する。上記中間層は、上記Ｔｉ系化合物積層と上記２相混合酸化物層（Ａｌ２Ｏ３−ＺｒＯ２層）のいずれに対しても密着性にすぐれ付着強度も大きいため、Ｔｉ系化合物積層と２相混合酸化物層（Ａｌ２Ｏ３−ＺｒＯ２層）間の接合強度を高め、その結果、硬質被覆層全体としての高温強度を高め耐チッピング性を向上させる効果があるが、その合計平均層厚が０．２μｍ未満では接合強度の向上がみられず、また、合計平均層厚が１μｍを超えると、チッピングなどの異常損傷が生じやすくなることから、中間層の合計平均層厚を０．２〜１μｍと定めた。
【００１６】
なお、被覆工具の切削後の使用コーナーの識別を容易にする目的で、硬質被覆層の上層に、金色を有するＴｉＮ層を被覆することが一般的に知られているが、本発明被覆工具においても、使用コーナー識別の目的で、２相混合酸化物層（Ａｌ２Ｏ３−ＺｒＯ２層）の上層に、ＴｉＮ層を被覆してもよい。その際のＴｉＮ層の被覆層厚は０．２〜１μｍで十分である。
また、近年、硬質被覆層を形成後、物理的な手法、具体的には砥石、ナイロン製等のブラシ、ＳｉＣ、Ａｌ２Ｏ３およびＺｒＯ２粒子等をメディアとして使用する乾式あるいは湿式ブラスト処理等により、硬質被覆層の表面を平滑化し、耐溶着性を向上させることが知られているが、本発明被覆工具に対してこれを適用することも勿論可能である。
【発明の効果】
【００１７】
この発明の被覆工具は、硬質被覆層が、Ｔｉ−Ｃｒ複合炭窒化物層と炭窒化チタン層の交互積層構造からなるＴｉ系化合物積層の下部層と、２相混合酸化物層（Ａｌ２Ｏ３−ＺｒＯ２層）からなる上部層とで構成され（請求項１）、あるいは、Ｔｉ系化合物積層と２相混合酸化物層（Ａｌ２Ｏ３−ＺｒＯ２層）との間に中間層を介在させたものとして構成され（請求項２）、さらに、前記Ｔｉ−Ｃｒ複合炭窒化物層が、Ｔｉとの合量に占める割合で１〜１０原子％のＣｒを含有し、構成原子共有格子点分布グラフでのΣ３の分布割合が６０％以上のきわめて高いものとして構成されている（請求項３）ので、各種の鋼、ステンレス鋼および鋳鉄などの通常条件でのミーリング加工は勿論のこと、特に、機械的・熱的負荷が大きく、かつ高い発熱を伴う高速高送り、高切り込み切削でも、すぐれた耐チッピング性、耐摩耗性を示し、長期に亘ってすぐれた切削性能を発揮するものである。
【発明を実施するための最良の形態】
【００１８】
つぎに、この発明の被覆工具を実施例により具体的に説明する。
【実施例】
【００１９】
原料粉末として、いずれも１〜３μｍの平均粒径を有するＷＣ粉末、ＴｉＣ粉末、ＴａＣ粉末、ＮｂＣ粉末、Ｃｒ3Ｃ2粉末、ＴｉＮ粉末、ＴａＮ粉末、およびＣｏ粉末を準備し、これら原料粉末を、表１に示される配合組成に配合し、さらにワックスを加えてアルコール中で１０時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部に幅０．１５ｍｍ、角度２０度のチャンフォーホーニング加工することによりＩＳＯ・ＳＥＥＮ１２０３ＡＦＴＮ１に規定するスローアウェイチップ形状をもったＷＣ基超硬合金製の工具基体Ａ〜Ｆをそれぞれ製造した。
【００２０】
ついで、これらの工具基体Ａ〜Ｆ表面に、通常の化学蒸着装置を用いて、
反応ガス組成：容量％で、ＴｉＣｌ４：２〜１０％、ＣＨ３ＣＮ：１〜５％、Ｎ2：１０〜３０％、Ｈ2：残り、の範囲内の所定組成、
反応雰囲気温度：８００〜９３０℃、の範囲内の所定温度、
反応雰囲気圧力：１５〜２５ｋＰａ、の範囲内の所定圧力、
の条件（表３）で、表７に示される目標平均層厚のＴｉＣＮ層を蒸着形成し、ついで、表２に示される条件かつ表７に示される目標平均層厚でＴｉ−Ｃｒ複合炭窒化物層を蒸着形成し、ＴｉＣＮ層とＴｉ−Ｃｒ複合炭窒化物層の交互積層からなるＴｉ系化合物積層を下部層として蒸着形成し、つぎに、表４に示される条件でかつ表７に示される目標平均層厚で２相混合酸化物層（Ａｌ２Ｏ３−ＺｒＯ２層）を上部層として蒸着形成し、本発明被覆工具１〜６を製造した。
なお、表２でいう「目標Ｃｒ含有割合」は、原子比で表したＣｒ／（Ｔｉ＋Ｃｒ）の値、また、表４でいう「目標Ｚｒ含有割合」は、原子比で表したＺｒ／（Ａｌ＋Ｚｒ）の値である。
【００２１】
また、比較の目的で、Ｔｉ−Ｃｒ複合炭窒化物層の代わりにＴｉＮ層またはＴｉＣ層を、表６に示される条件かつ表８に示される目標平均層厚で形成し、さらに、ＴｉＣＮ層については上記本発明被覆工具のＴｉＣＮ層と同一の条件（表３）かつ同一の目標平均層厚で形成することにより、従来被覆工具１〜６をそれぞれ製造した。
【００２２】
ついで、上記の本発明被覆工具の硬質被覆層の下部層を構成するＴｉ−Ｃｒ複合炭窒化物層、および、従来被覆工具の硬質被覆層の下部層を構成するＴｉＣＮ層について、電界放出型走査電子顕微鏡を用いて、構成原子共有格子点分布グラフを作成した。
すなわち、上記構成原子共有格子点分布グラフは、上記本発明Ｔｉ−Ｃｒ複合炭窒化物層、および、従来ＴｉＣＮ層の表面をそれぞれ研磨面とした状態で、電界放出型走査電子顕微鏡の鏡筒内にセットし、前記研磨面に７０度の入射角度で１５ｋＶの加速電圧の電子線を１ｎＡの照射電流で、前記表面研磨面の測定範囲内に存在する結晶粒個々に照射して、電子後方散乱回折像装置を用い、３０×５０μｍの領域を０．１μｍ／ｓｔｅｐの間隔で、前記表面研磨面の法線に対して、前記結晶粒の結晶面である（００１）面および（０１１）面の法線がなす傾斜角を測定し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（ＮはＮａＣｌ型面心立方晶の結晶構造上２以上の偶数となる）存在する構成原子共有格子点形態をΣＮ＋１で表した場合、個々のΣＮ＋１がΣＮ＋１全体（ただし、頻度の関係で上限値を２８とする）に占める分布割合を求めることにより作成した。
【００２３】
この結果得られた本発明Ｔｉ−Ｃｒ複合炭窒化物層の構成原子共有格子点分布グラフにおいて、ΣＮ＋１全体（Ｎは２〜２８の範囲内のすべての偶数）に占めるΣ３の分布割合をそれぞれ表７に示した。
また、比較のために、従来被覆工具のＴｉＣＮ層の構成原子共有格子点分布グラフにおいて、ΣＮ＋１全体（Ｎは２〜２８の範囲内のすべての偶数）に占めるΣ３の分布割合をそれぞれ表８に示した。
【００２４】
上記の各種の構成原子共有格子点分布グラフにおいて、表７、８にそれぞれ示される通り、本発明被覆工具１〜６のＴｉ−Ｃｒ複合炭窒化物層は、いずれもΣ３の占める分布割合が６０％以上である構成原子共有格子点分布グラフを示すのに対して、従来被覆工具１〜６の従来ＴｉＣＮ層は、いずれもΣ３の分布割合が３０％未満の構成原子共有格子点分布グラフを示すものであった。
なお、図３は、本発明被覆工具４のうちＡ−４の条件にて形成したＴｉ−Ｃｒ複合炭窒化物層の構成原子共有格子点分布グラフ、図４は、従来被覆工具６のうち、ａ−５の条件にて形成した従来ＴｉＣＮ層の構成原子共有格子点分布グラフをそれぞれ示すものである。
【００２５】
さらに、上記の本発明被覆工具１〜６および従来被覆工具１〜６について、これらの硬質被覆層の構成層をオージェ分光分析装置を用いて観察（層の縦断面を観察）したところ、目標組成と実質的に同じ組成を有することが確認され、また、これらの被覆工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００２６】
まず、上記の本発明被覆工具１〜６および従来被覆工具１〜６については、次の切削条件Ａ〜Ｃにより、単刃での正面フライス加工を実施した。
[切削条件Ａ]
被削材：      ＪＩＳ・ＳＣＭ４３５ブロック材、
切削速度：  ４００  ｍ／ｍｉｎ、
切り込み：  ４  ｍｍ、
一刃送り量：  ０．４２  ｍｍ／刃、
切削時間：  ５  分、
の条件での合金鋼の湿式高速高切り込み高送り切削試験（通常の切削速度、切り込み、送りは、それぞれ、２００ｍ／ｍｉｎ、１．５ｍｍ、０．２ｍｍ／刃）、
[切削条件Ｂ]
被削材：      ＪＩＳ・ＳＵＳ３０２ブロック材、
切削速度：  ３００  ｍ／ｍｉｎ、
切り込み：  ３．５  ｍｍ、
一刃送り量：  ０．３８  ｍｍ／刃、
切削時間：  ５  分、
の条件でのステンレス鋼の湿式高速高切り込み高送り切削試験（通常の切削速度、切り込み、送りは、それぞれ、１５０ｍ／ｍｉｎ、１．５ｍｍ、０．２ｍｍ／刃）、
[切削条件Ｃ]
被削材：      ＪＩＳ・ＦＣ２５０ブロック、
切削速度：  ４５０  ｍ／ｍｉｎ、
切り込み：  ４．５  ｍｍ、
一刃送り量：  ０．４１  ｍｍ／刃、
切削時間：  ５  分、
の条件での鋳鉄の湿式高速高切り込み高送り切削試験（通常の切削速度、切り込み、送りは、それぞれ、２５０ｍ／ｍｉｎ、１．５ｍｍ、０．２ｍｍ／刃）、
を行い、上記の各切削試験における切刃の逃げ面摩耗幅を測定し、この測定結果を表９に示した。
【００２７】
【表１】
2008093753.tif 000002
【００２８】
【表２】
2008093753.tif 000003
【００２９】
【表３】
2008093753.tif 000004
【００３０】
【表４】
2008093753.tif 000005
【００３１】
【表５】
2008093753.tif 000006
【００３２】
【表６】
2008093753.tif 000007
【００３３】
【表７】
2008093753.tif 000008
【００３４】
【表８】
2008093753.tif 000009
【００３５】
【表９】
2008093753.tif 000010
【００３６】
表９に示される結果から、本発明被覆工具１〜６は、硬質被覆層の下部層が、Ｔｉ−Ｃｒ複合炭窒化物層と炭窒化チタン層の交互積層構造からなるＴｉ系化合物積層で形成され、かつ、前記Ｔｉ−Ｃｒ複合炭窒化物層は、Ｔｉとの合量に占める割合で１〜１０原子％のＣｒを含有し、構成原子共有格子点分布グラフでのΣ３の分布割合が６０％以上のきわめて高いものとして構成され、さらに、硬質被覆層の上部層が、すぐれた高温硬さ、耐熱性、高温強度を備えた２相混合酸化物層（Ａｌ２Ｏ３−ＺｒＯ２層）から構成され、しかも、前記Ｔｉ−Ｃｒ複合炭窒化物層と前記２相混合酸化物層（Ａｌ２Ｏ３−ＺｒＯ２層）は、中間層を介して接合強度の非常に高い硬質被覆層を構成しているので、機械的・熱的負荷が大きく、しかも、高い発熱を伴う各種の鋼、ステンレス鋼および鋳鉄などの高速高送り、高切り込みミーリング切削において、硬質被覆層がすぐれた耐チッピング性とすぐれた耐摩耗性を発揮するのに対して、硬質被覆層の下部層が従来ＴｉＣＮ層と窒化チタン層の交互積層構造あるいはＴｉＣＮ層と炭化チタン層の交互積層構造として形成された従来被覆工具１〜６においては、高速高送り、高切り込みミーリング切削の激しい機械的・熱的負荷に耐えられず、硬質被覆層にはチッピングが発生し、また摩耗も促進され、これが原因となり比較的短時間で使用寿命に至ることが明らかである。
【００３７】
上述のように、この発明の被覆工具は、各種の鋼、ステンレス鋼および鋳鉄などの通常の条件でのミーリング加工は勿論のこと、特に、機械的・熱的負荷が大きく、かつ高い発熱を伴う高速高送り高切り込みの高速重切削条件でも、すぐれた耐チッピング性、耐摩耗性を示し、長期に亘ってすぐれた切削性能を発揮するものであるから、切削装置の高性能化ならびに切削加工の省力化および省エネ化、さらに低コスト化に十分満足に対応できるものである。
【図面の簡単な説明】
【００３８】
【図１】硬質被覆層の従来ＴｉＣＮ層が有するＮａＣｌ型面心立方晶の結晶構造を示す模式図である。
【図２】ＮａＣｌ型面心立方晶の結晶構造を有する結晶粒の（００１）面および（０１１）面の傾斜角の測定態様を示す概略説明図である。
【図３】本発明被覆工具４の形成条件Ａ−４で形成したＴｉ−Ｃｒ複合炭窒化物層の構成原子共有格子点分布グラフである。
【図４】従来被覆工具６の形成条件ａ−５で形成した従来ＴｉＣＮ層の構成原子共有格子点分布グラフである。
【図１】
2008093753.tif 000011
【図２】
2008093753.tif 000012
【図３】
2008093753.tif 000013
【図４】
2008093753.tif 000014